(57)【特許請求の範囲】
【請求項１】
ポリ乳酸とアクリル系化合物の合計に対して、アクリル系化合物を１〜６０重量％配合してなり、
該アクリル系化合物の重量平均分子量（Ｍｗ）と数平均分子量（Ｍｎ）の比（Ｍｗ／Ｍｎ）が１〜２であり、
該アクリル系化合物が、構成する単量体の３０重量％以上がアクリル酸およびその塩、メタクリル酸およびその塩から選ばれる単量体で構成される単独重合体または２種以上の前記単量体からなる共重合体であることを特徴とする、熱可塑性組成物。
【請求項２】
アクリル系化合物の数平均分子量（Ｍｎ）が８００〜２００００であることを特徴とする請求項１に記載の熱可塑性組成物。
【請求項３】
粒子径０．０１〜３０μｍの粒子を０．００１〜７０重量％含有することを特徴とする請求項１または２に記載の熱可塑性組成物。
【請求項４】
請求項１〜３のいずれかに記載のアクリル系化合物を含有する熱可塑性組成物を構成成分とするフィルム。
【請求項５】
請求項４に記載のフィルム（Ａ層）の少なくとも片面に、アクリル系化合物の含有量が少ないかまたはアクリル系化合物を実質的に含有しない熱可塑性ポリマー（Ｂ層）を積層してなることを特徴とするフィルム。
【請求項６】
２５℃での弾性率が１〜２０００ＭＰａであることを特徴とする請求項４または５に記載のフィルム。
【発明の詳細な説明】
【０００１】
【発明の属する技術分野】
本発明は、熱可塑性組成物およびそれからなるフィルムに関するものである。詳しくは耐候性、成形加工性に優れる熱可塑性組成物に関するものである。
【０００２】
【従来の技術】
ポリ塩化ビニルは、その分子骨格のため、可塑剤を含有させることにより、流動性、粘弾性、機械特性などを大きく変更させることが可能であり、硬質から軟質材料まで多くの成形材料を製造しうるのに好適なポリマーとして使用されてきた。一方、分子骨格に塩素を含有しているため、焼却時の燃焼ガスのダイオキシンや塩素含有ガスの発生が問題として取り上げられてきている。
【０００３】
ポリ塩化ビニルの代替素材としては、ポリエステル、ポリオレフィン、ナイロンなどが挙げられるが、いずれの素材もポリ塩化ビニルのような優れた加工性を発現させるには至っていない。
【０００４】
ポリマーの流動性を向上させる方法としては、ポリ塩化ビニルのように可塑剤を添加する方法が知られており、ポリエステル用の可塑剤も提案されているが特性は十分とはいえなかった。
【０００５】
【発明が解決しようとする課題】
本発明の目的は、上記した従来技術の問題点を解消することにあり、優れた成形加工性を有し、特にエンボス加工や真空成形、圧空成形などの加工性に優れる熱可塑性組成物およびそれからなるフィルムを提供することにある。
【０００６】
【課題を解決するための手段】
前記した本発明の目的は、  ポリ乳酸とアクリル系化合物の合計に対して、アクリル系化合物を１〜６０重量％配合してなり、該アクリル系化合物の重量平均分子量（Ｍｗ）と数平均分子量（Ｍｎ）の比（Ｍｗ／Ｍｎ）が１〜２であり、該アクリル系化合物が、構成する単量体の３０重量％以上がアクリル酸およびその塩、メタクリル酸およびその塩から選ばれる単量体で構成される単独重合体または２種以上の前記単量体からなる共重合体であることを特徴とする、熱可塑性組成物とすることによって達成することができる。
【０００７】
本発明は、鋭意検討の結果、  ポリ乳酸とアクリル系化合物の合計に対して、アクリル系化合物を１〜６０重量％配合してなり、該アクリル系化合物の重量平均分子量（Ｍｗ）と数平均分子量（Ｍｎ）の比（Ｍｗ／Ｍｎ）が１〜２であり、該アクリル系化合物が、構成する単量体の３０重量％以上がアクリル酸およびその塩、メタクリル酸およびその塩から選ばれる単量体で構成される単独重合体または２種以上の前記単量体からなる共重合体であることを特徴とする、熱可塑性組成物とすることにより、成形に適した材料を得ることができたものである。
【０００８】
本発明は、成形加工される際の高温成形加工性、耐白化性（成形時の白化を防止できる特性）に優れる成形加工製品が得られることを見出したものであり、特にエンボス成形加工や真空成形、圧空成形、しぼり成形などの成形加工性に優れる熱可塑性組成物を提供することを可能にしたものである。
【０００９】
【発明の実施の形態】
本発明の熱可塑性ポリマーとは、好ましくはポリエステル、ポリオレフィン、ナイロン、ポリ乳酸から選択される高分子重合体である。
【００１０】
アクリル系化合物の分散性を良好にする点から、熱可塑性ポリマーには共重合成分を含有させたものが好ましく、その共重合成分としては、エーテル基、水酸基、カルボン酸基、スルホン酸基、あるいは水酸基、カルボン酸基、スルホン酸基の金属塩などの極性または水素結合性を有する成分が分散性、流動性の点で好ましく挙げられ、加工性を特に良好にする点では、１〜５０重量％または１〜５０モル％含有させることが好ましい。
【００１１】
共重合成分として挙げられた上記成分は複数併用してもよい。
【００１２】
本発明では、熱可塑性ポリマーとして、ポリエステルが耐熱性の点で好ましいが、ポリエステルとは、主鎖中の主要な結合をエステル結合とする高分子の総称であって、通常ジカルボン酸成分とグリコール成分を重縮合反応させることによって得ることができる。ここでジカルボン酸成分としては、たとえばテレフタル酸、ナフタレンジカルボン酸、イソフタル酸、ジフェニルジカンルボン酸、ジフェニルスルホンジカルボン酸、ジフェノキシエタンジカルボン酸、５−ナトリウムスルホンジカルボン酸、フタル酸などの芳香族ジカルボン酸、シュウ酸、コハク酸、アジピン酸、セバシン酸、ダイマー酸、マレイン酸、フマル酸などの脂肪族ジカルボン酸、シクロヘキサンジカルボン酸などの脂環族ジカルボン酸、パラオキシ安息香酸などのオキシカルボン酸などを挙げることができる。また、グリコール成分としては、たとえばエチレングリコール、プロパンジオール、ブタンジオール、ペンタンジオール、ヘキサンジオール、ネオペンチルグリコールなどの脂肪族グリコール、ジエチレングリコール、ポリエチレングリコール、ポリプロピレングリコールなどのポリオキシアルキレングリコール、シクロヘキサンジメタノールなどの脂環族グリコール、ビスフェノールＡ、ビスフェノールＳなどの芳香族グリコール、イソソルビドなどが挙げられる。
【００１３】
このとき上記挙げられたジカルボン酸成分および／またはグリコール成分は本発明の特性を損ねない範囲で複数併用してもよい。
【００１４】
本発明では、耐熱性、成形加工性を両立し、美麗性に優れるフィルムを得る点で熱可塑性ポリマーの融点が１５０〜２８０℃であることが好ましく、さらに好ましくは１８０〜２７０℃、特に好ましくは２００〜２６０℃であることが好ましい。
【００１５】
特にポリエステルを構成する酸成分の主成分がテレフタル酸成分および／またはイソフタル酸成分であることが、成形加工性、耐熱性の点で好ましい。さらに５０モル％以上がテレフタル酸成分および／またはイソフタル酸成分であることが好ましい。耐熱性、成形加工性の点で、グリコール成分の中でも、エチレングリコール、シクロヘキサンジメタノール、イソソルビドが好ましく、ポリエステルを構成するグリコール成分の主成分が、エチレングリコール、シクロヘキサンジメタノール、イソソルビドから選択されることが好ましい。好ましくは５０モル％以上がエチレングリコール、シクロヘキサンジメタノール、イソソルビドから選択される成分であることが好ましい。
【００１６】
本発明のポリエステルを製造する際の触媒としては特に限定されないが、アルカリ土類金属化合物、マンガン化合物、コバルト化合物、アルミニウム化合物、アンチモン化合物、チタン化合物、チタン／シリカ複合酸化物、チタン／ジルコニア複合酸化物、ゲルマニウム化合物などが使用できる。さらに熱安定剤としてリン化合物などを使用することができる。
【００１７】
本発明におけるポリエステルに熱安定剤として添加されるリン化合物は特に限定されないが、リン酸、亜リン酸などが好ましい。
【００１８】
また、ポリエステルの耐熱性、成形加工性を向上させる点で触媒金属成分の金属元素のミリモル％をＭ、リン化合物のリン元素のミリモル％をＰとした際に、Ｍ／Ｐが０．５〜５であることが好ましく、特に０．５〜３であることが好ましい。
【００１９】
本発明におけるポリエステルは、好ましくはジエチレングリコール成分量が０．０１〜５モル％、さらに好ましくは０．０１〜３モル％であることが高温成形加工時の色調の変化、機械特性の変化を小さくする点で望ましい。
【００２０】
また、ポリエステルの固有粘度は０．５〜１．５であることが好ましく、特に耐熱性、耐経時性が要求される用途では固有粘度が０．６〜１．０であることが好ましい。
【００２１】
ポリオレフィンでは、エチレンまたはプロピレン単位を有するものが好ましく、これらの共重合成分としてビニルアルコール、メタクリル酸、アクリル酸およびそれらの金属塩が好ましく挙げられる。共重合率としては、１〜７０重量％が好ましく、さらに好ましくは１〜６０重量％である。共重合成分としては複数を選択しても良い。
【００２２】
ナイロンでは、たとえばポリアミド６、ポリアミド１２、ポリアミド１１、ポリアミド６−６、ポリアミド６−１０、ポリアミド６−１２などの脂肪族ポリアミド、また各種公知の芳香族ポリアミドを用いることができ、さらにこれらの共重合物または混合物なども挙げることができる。共重合成分としては特に限定されないが、２価または３価以上のカルボン酸が好ましい。共重合率としては、１〜５０重量％が好ましく、さらに好ましくは１〜４５重量％である。共重合成分としては複数を選択しても良い。
【００２３】
ポリ乳酸としては、例えば、Ｄ−乳酸ホモポリマー、Ｌ−乳酸ホモポリマー、Ｄ−乳酸／Ｌ−乳酸コポリマー、Ｄ−乳酸／ヒドロキシカルボン酸コポリマーおよびそれらの混合物を挙げることができるが、本発明ではこれらに限定されない。またポリ乳酸は、Ｌ−乳酸成分を主体とし、Ｄ−乳酸成分の含有量が０〜３０重量％であることが、耐熱性、熱収縮特性の点で好ましい。特に好ましくはＤ−乳酸成分の含有量が０〜２０重量％である。
本発明の熱可塑性フィルムは、成形加工性、成形加工後の耐衝撃性を良好にする点で、２０℃〜融点−６０℃で長手方向破断伸度、幅方向破断伸度を測定し、その和が最大となるときの値をそれぞれＳ１、Ｓ２とした際に、下記式（１）を満足することが好ましい。さらに好ましくは（Ｓ１＋Ｓ２）／２が３５０％以上、特に好ましくは４００％以上である。
（Ｓ１＋Ｓ２）／２≧３００％ ・・・（１）
本発明では、ポリ乳酸とアクリル系化合物の合計に対して、アクリル系ポリマーを配合してなることが必要である。その添加量は１〜６０重量％の範囲であり、さらに好ましくは２〜４０重量％、特に好ましくは５〜３０重量％の範囲である。添加量がこの範囲の下限より少ないと十分な特性が発現できない。またこの範囲を超えると組成物の製造が不安定となる。
【００２４】
ここで、本発明のアクリル系化合物とは構成する３０重量％以上がアクリル酸およびその塩、メタクリル酸およびその塩などの単量体で構成されればよく、このとき１種のみの単独重合体、また２種以上の単量体からなる共重合体のいずれであってもよい。また、耐候性などの特性向上の点からはこの構成量は５０重量％以上である。
【００２５】
これらのアクリル酸単量体の具体例としては、（メタ）アクリル酸メチル、（メタ）アクリル酸エチル、（メタ）アリル酸プロピル、（メタ）アクリル酸イソプロピル、（メタ）アクリル酸ｎ−ブチル、（メタ）アクリル酸イソブチル、（メタ）アクリル酸ｓ−ブチル、（メタ）アクリル酸ｔ−ブチル、（メタ）アクリル酸ネオペンチル、（メタ）アクリル酸エチルヘキシル、アクリル酸イソデシル、（メタ）アクリル酸ラウリル、（メタ）アクリル酸トリデシル、（メタ）アクリル酸ステアリル、（メタ）アクリル酸ベンジル、（メタ）アクリル酸テトラヒドロフルフリル、（メタ）アクリル酸メトキシエチル、（メタ）アクリル酸ジメチルアミノエチル、（メタ）アクリル酸クロロエチル、（メタ）アクリル酸トリフルオロエチル、（メタ）アクリル酸ヘプタデカフルオロオクチルエチル、（メタ）アクリル酸イソボルニル、（メタ）アクリル酸アダマンチルおよび（メタ）アクリル酸トリシクロデシニルなどが挙げられる。
【００２６】
また、上記アクリル系化合物には共重合成分を導入することが可能であり、たとえばスチレン系単量体などを好ましく用いることができる。このとき共重合量としては７０モル％以下の任意の量をとることができる。
【００２７】
アクリル化合物として共重合のものを用いる場合、その形式はブロック共重合体、ランダム共重合体、グラフト共重合体あるいはこれらの組み合わせによるいずれの共重合体であってもよい。
【００２８】
アクリル系化合物の数平均分子量（Ｍｎ）は８００〜２００００であることが好ましく、さらに好ましくは８００〜１００００、特に好ましくは１０００〜５０００である。分子量がかかる範囲より大きなものになるとアクリル化合物の分散性の悪化などを引き起こし、またかかる範囲より小さくなるとブリードアウトなどの問題を引き起こしやすくなるため好ましくない。
【００２９】
また、アクリル系化合物の重量平均分子量（Ｍｗ）と数平均分子量（Ｍｎ）の比（Ｍｗ／Ｍｎ）は加工性、美麗性などの特性を向上させる点から好ましくは１〜２、特に好ましくは１〜１．８である。
【００３０】
上記Ｍｗ／Ｍｎを所定の範囲内とする重合の手法については、特公平２−３３０４１、特公平５−５８００５、特公平５−６１２８４などに塊状重合による手法開示されており、これらの技術、および得られた化合物を好ましく適用することができる。
【００３１】
加工性を向上させる点および低温特性（低温での加工性、耐衝撃性）を良好にする点で、アクリル系化合物の融点が１２０℃以下であることが好ましい。低温特性を良好にする上でさらに好ましくは８０℃以下、特に好ましくは２０℃以下である。
【００３２】
アクリル化合物は水酸基の量が５０（ＫＯＨ  ｍｇ／ｇ）以下、さらに好ましくは２０（ＫＯＨ  ｍｇ／ｇ）以下であることが好ましい、特に好ましくは１０（ＫＯＨ  ｍｇ／ｇ）以下である。カルボン酸基が５０（ＫＯＨ  ｍｇ／ｇ）以下、さらに好ましくは２０（ＫＯＨ  ｍｇ／ｇ）以下であることが好ましい、特に好ましくは１０（ＫＯＨ  ｍｇ／ｇ）以下である。これら好ましい水酸基、カルボン酸基の量に下限は特になく少ないほど樹脂の流動性向上、異物の発生を抑制の点から好ましい。
【００３３】
本発明においては、組成物の成形加工性、ハンドリング、着色性の点で、フィルム中に粒子を含有させることが好ましく、粒子径が０．０１〜３０μｍの粒子を添加することが好ましく、特に０．０１〜１０μｍの粒子径を有するものが好ましい。添加量としては０．００１〜７０重量％含有させることが好ましく、０．１〜６０重量％であることがさらに好ましい。
【００３４】
具体的には、無機粒子として、湿式および乾式シリカ、湿式シリカ、コロイダルシリカ、ケイ酸アルミニウム、酸化チタン、炭酸カルシウム、リン酸カルシウム、硫酸バリウム、アルミナ、マイカ、カオリン、クレ−等が挙げられ、表面形成性の点からケイ酸アルミニウム、コロイダルシリカ等が好ましい。
【００３５】
また、有機粒子としては、様々な有機高分子粒子を用いることができるが、その種類としては、少なくとも一部が用いる熱可塑性ポリマーに対して不溶の粒子であれば用いることができる。このような粒子の素材としては、ポリイミド、ポリアミドイミド、ポリメチルメタクリレート、ホルムアルデヒド樹脂、フェノール樹脂、架橋ポリスチレン、シリコーン樹脂およびこれらの混合、共重合樹脂などの種々のものを使用することができるが、耐熱性が高く、かつ粒度分布の均一な粒子が得られやすいビニル系架橋高分子粒子が特に好ましい。
【００３６】
また、組成物には必要に応じて従来から知られている各種の顔料および／または染料を添加して用いることができる。
【００３７】
美麗性を良好にする点では、熱可塑性組成物を溶融押出する際に、３０μｍ以下の粗大粒子、異物をカットするフィルターを用いることが好ましく、特に２０μｍ以下をカットするフィルターを用いることが望ましい。
【００３８】
また、アクリル系化合物の添加方法としては、重合反応前または後にバッチ添加する方法、ベント式押出機を用いる方法、スクリューまたは管壁から送液ポンプを用いて添加する方法などが挙げられる。
【００３９】
本発明の熱可塑性組成物はフィルム状に押出成型して好適に用いることがでる。この場合、加工性、防汚性の点で前記アクリル化合物を含有する熱可塑性組成物からなる層（Ａ層）の少なくとも片面に、アクリル系化合物含有量の少ないまたはアクリル系化合物を実質的に含有しない熱可塑性ポリマーからなる層（Ｂ層）を構成せしめることも好ましい。
【００４０】
前記Ｂ層の厚みは特に限定されないが、成形加工性、美麗性を重視した場合は、０．００１〜１０μｍとすることが好ましく、さらに０．０１〜５μｍであることが好ましい。積層構成は特に限定されないが、Ａ／Ｂ、Ｂ／Ａ／Ｂ、Ａ／Ｂ／Ａとなる構成が好ましく、特に防汚性の点でＡ／Ｂ、Ｂ／Ａ／Ｂが好ましい。
【００４１】
本発明の実施態様としてのフイルムの厚さは、特に限定されないが、成形加工性、耐熱性の点で８〜１０００μｍであることが好ましく、さらに好ましくは１０〜５００μｍ、特に好ましくは１５〜３００μｍである。
【００４２】
本発明におけるフィルムの製造方法としては、特に限定されないが、例えばポリエステルをベント式二軸押出機（ベント部３ヶ所）に供給し、真空ベント部２ヶ所を通過させて溶融させたポリエステルに、１００℃に加温した可塑剤をプランジャーポンプで計量してポリエステルに逆流しないようなスクリューセグメントで添加・混練させ、ポリエステルの溶融温度を約３０℃低下させ真空ベント通過後に短管を通過させ、別途ポリエステルＢを同様に溶融させて、ピノール部で複合させ、ダイランド、ダイ下部をアモルファスクロム（表面粗さ０．２Ｓ）にホーニング処理した材料としたスリット状のダイからシート状に押出し、静電印加方式によりキャスティングドラムに密着させ冷却固化し未延伸シートを得る。
【００４３】
さらに必要に応じて、該未延伸シートをフィルムの長手方向及び／または幅方向に延伸、熱処理してもよい。延伸の方式としては好ましくはフィルムの品質の点でテンター方式によるものが好ましく、長手方向に延伸した後、幅方向に延伸する逐次二軸延伸方式、長手方向、幅方向をほぼ同時に延伸していく同時二軸延伸方式が望ましい。延伸倍率としては、それぞれの方向に１．５〜５．０倍、好ましくは１．５〜４．０倍である。長手方向、幅方向の延伸倍率はどちらを大きくしてもよく、同一としてもよい。また、延伸速度は１０００％／分〜１００００００％／分であることが望ましく、特に縦延伸速度を３０００００％／分以下で製膜することが好ましい。延伸温度は１００℃以上１５０℃以下であれば任意の温度とすることができるが、ガラス転移温度＋２０℃〜６０℃が好ましい。
【００４４】
更に、この後に必要に応じてフィルムの熱処理を行うことができるが、この熱処理はオ−ブン中、加熱されたロ−ル上等、従来から知られている任意の方法で行なうことができる。
【００４５】
熱処理温度は６０℃以上２５０℃以下の任意の温度とすることができるが、好ましくは１５０〜２４０℃である。また熱処理時間は任意とすることができるが、０．１〜６０秒間が好ましく、さらに好ましくは１〜２０秒間である。熱処理は、フィルムをその長手方向および／または幅方向に弛緩させつつ行ってもよい。さらに、再延伸を各方向に対して１回以上行ってもよく、その後熱処理を行ってもよい。
【００４６】
得られたフィルムは加工性の点から２５℃での弾性率が１〜２０００ＭＰａであることが好ましく、さらに好ましくは、１０〜１０００ＭＰａである。
【００４７】
また、フィルム表面にコロナ放電処理などの表面処理を施すことが、接着性をさらに向上させる点で好ましい。表面張力としては４５ｍＮ／ｍ以上であることが好ましく、特に５０ｍＮ／ｍ以上であることが好ましい。
【００４８】
本発明のフィルムには、各種コーティングを施してもよく、その塗布化合物、方法、厚みは、本発明の効果を損なわない範囲であれば特に限定されない。
【００４９】
さらに、１２０℃で３０分フィルムを熱処理した際の熱収縮率が５％以下であることが成形性、印刷性を良好にする上で好ましい。さらに好ましくは４％以下、特に好ましくは３％以下である。
【００５０】
本発明では、単体、金属または非金属素材と積層して成形加工することが好適であるが、金属ではスチール、アルミ、あるいは合金、非金属素材では紙、不織布、ガラス、ポリマー素材であることが好ましい。さらに積層構成において金属、非金属素材との間に接着層、印刷層などが形成されていてもよい。成形加工方法としては、ラミネート成形加工、真空成形、圧空成形、真空圧空成形、絞り成形、折り曲げ成形などの成形加工を単独または複数施されてもよく、成形加工方法としては特に限定されない。
【００５１】
単体で使用される場合は、真空成形、圧空成形、真空圧空成形、絞り成形、折り曲げ成形、張り出し成形などの成形加工を単独または複数施されてもよく、成形加工方法としては特に限定されない。
【００５２】
【実施例】
以下、実施例によって本発明を詳細に説明する。なお、特性は以下の方法により測定、評価した。
（１）触媒金属元素量、リン元素量、Ｍ／Ｐ
フィルムを融点＋２０℃に加熱して溶融させ、円形ディスクを作成し、蛍光Ｘ線分析により、触媒金属元素量、リン元素量を求めた。なお、量の決定の際にはあらかじめ各金属元素の添加量を変更したサンプルから求めた蛍光Ｘ線での検量線を使用した。
【００５３】
フィルム中の粒子による金属成分は、該成分を除去して求めた。なお、粒子を除去する方法としては、例えばフィルムを８０〜１００℃に熱した良溶媒に溶解させ、遠心分離操作を行い、粒子を取り除き、溶液中のポリマーを析出した後に上記の蛍光Ｘ線分析を行う方法がある。
【００５４】
なお、積層フィルムの場合は、各層を削り取るなどして、分離して求めた。
Ｍ／Ｐは、Ｍを触媒金属元素のミリモル％、Ｐをリン元素量のミリモル％として求めた。
（２）弾性率（ＭＰａ）
テンシロン（引っ張り試験機）を用いて、２５℃において測定した。引っ張り速度３００ｍｍ／ｍｉｎ、幅１０ｍｍ、試料長５０ｍｍとして、フィルム長手方向、幅方向の弾性率（ＭＰａ）をそれぞれ５点測定しこれらすべての平均値から弾性率を求めた。
（３）エンボス成形加工性
熱可塑性フィルムを作成し、印刷を施し、金属板と熱接着し、ロール加熱（１００〜１４０℃）と集光型ラジエーションによる直前加熱により熱可塑性フィルム側を加熱し、エンボスロール（３０μｍの高さの凹凸、１μｍの高さの凹凸）を通過させた後に、冷却ロール（４０℃）で冷却した。得られたフィルムのエンボス性を下記の通り判定した。なお、美麗性は、色の変化がないこと、しわ、ぎらつきがないことにより判定した。
【００５５】
◎：エンボスロールの凹凸形状を大小ともにフィルム側へ良好に形成。美麗性も良好。
【００５６】
○：エンボスロールの凹凸形状の大きい部分をフィルム側へ良好に形成。美麗性にほとんど変化なし。
【００５７】
△：エンボスロールの凹凸形状をフィルム側へ形成しているがやや凹凸が浅い。
美麗性の変化も認められる。
【００５８】
×：エンボスロールの凹凸形状をフィルム側へ形成しているが凹凸が浅く、美麗性の変化も大きい。
（４）真空圧空成形性
フィルムを作成し、ＰＥＴ不織布をウレタン系接着剤でフィルムと貼り合わせて、８０〜１５０℃で真空圧空成形を行い、最もよい条件について下記により判定した。
【００５９】
○：偏肉、白化なく、成形性良好。
【００６０】
△：偏肉、白化はほとんどなく、成形性良好。
【００６１】
×：偏肉：白化があり、成形性不良。
（５）アクリル化合物の分子量（Ｍｗ、Ｍｎ）
ゲル浸透クロマトグラフィー（ＧＰＣ法）によって測定を行った。
＜アクリル化合物＞
表１に示す組成、分子量を有する化合物を準備した。ここで、表中の組成物Ｃはアクリル単量体の量が１５重量％と低く、本発明上のアクリル化合物の範囲外のものである。
【００６２】
【表１】
0004178742.tif 000002
【００６３】
なお、表中の略号は以下の通り、
ＡＭＳ：α−メチルスチレン
Ｓ：スチレン
ＡＡ：アクリル酸
２−ＥＨＡ：２−エチルヘキシルアクリレート
＜熱可塑性ポリマー＞上記アクリル化合物を添加せしめる材料として下記熱可塑性ポリマーを準備した。
ポリマーＡ：ポリエチレンテレフタレート（ＰＥＴ）
カルシウム化合物触媒、アンチモン化合物触媒、リン酸（Ｍ／Ｐ＝２．０）および粒子としてコロイダルシリカ粒子（平均径１．５μｍ）を用いて重合を行った。（固有粘度：１．０）
ポリマーＢ：シクロヘキサンジメタノール３０モル％共重合ＰＥＴ（ＰＥＴ／ＣＨＤＭ）
ポリエステルの酸成分はテレフタル酸のみを用い、グリコール成分はエチレングリコール７０モル％、シクロヘキサンジメタノール（ＣＨＤＭ）の比率で共重合せしめたポリエステル（固有粘度：０．８）を用いた。
ポリマーＣ：ポリ乳酸（ＰＬＡ）
Ｄ−乳酸８０モル％、Ｌ−乳酸２０モル％の比率で共重合せしめたＤ−乳酸／Ｌ−乳酸コポリマーを用いた。
参考例１
ポリマーＡをベント式二軸押出機（ベント部３ヶ所）に供給し、真空ベント部２ヶ所を通過させて２７０℃で溶融させた。さらに次のベント部にてアクリルＡを添加した。スリット状のダイ（ハードクロムメッキ、ホーニング加工、表面粗さの最大高さ１．１μｍ）より押し出されたシートは静電印加方式によりキャスティングドラムに密着させ冷却固化し、エッジ部をスリットで除去し、巻き取り工程でフィルムロールを作成した。
【００６４】
得られたフィルムの特性は、表２の通りであり、非常に特性の優れたものであった。
【００６５】
【表２】
0004178742.tif 000003
【００６６】
参考例２、３、実施例４
それぞれ表２に示したアクリルとポリマーの組み合わせで参考例１と同様の手法で製膜を行った。得られたフィルムの特性は表２に示した通りである。
参考例５（積層フィルム）
Ａ層：ポリマーＢをベント式二軸押出機（ベント部３ヶ所）に供給し、真空ベント部２ヶ所を通過させて２７０℃で溶融させた。さらに次のベント部にてアクリルＡを添加した。
【００６７】
Ｂ層：また、別途二軸押出機よりポリマーＡを溶融させた。
【００６８】
各溶融ポリエステルをピノールを通じて複合し、スリット状のダイ（ハードクロムメッキ、ホーニング加工、表面粗さの最大高さ１．１μｍ）からシート状に押出し、静電印加方式によりキャスティングドラムに密着させ冷却固化し、エッジ部をスリットで除去し、巻き取り工程でフィルムロールを作成した。フィルム厚みは１００μｍ積層構成はＢ層／Ａ層／Ｂ層で積層比は１：１８：１である。
【００６９】
得られたフィルムは、８０℃×１時間経時後にもブリードアウトが見られず表面特性にも優れ、さらにその他特性も表２に示した通り非常に優れたものであった。
【００７０】
参考例６（２軸延伸フィルム）
参考例１と同様の手法で得られた未延伸フィルムをテンター方式の逐次二軸延伸機で製膜した。その際の条件は、縦延伸温度１０２℃、縦延伸倍率３．１倍、横延伸温度１１５℃、横延伸倍率２．７倍、熱処理温度１８２℃、リラックス４％である。なお、フィルム厚みは５０μｍとなるよう樹脂押出量を調整した。フィルム特性を表２に示す。
【００７１】
比較例１、２
表１、２に示すポリマーおよび組成物Ｃを用いて参考例１と同様にフィルムを製膜した。得られたフィルムは厚み１００μｍであった。フィルム特性を表２に示すが、いずれも成形加工性に劣るものであった。
【００７２】
特に比較例２では溶融押し出しが安定せず、フィルムを製膜することができなかった。
【００７３】
【発明の効果】
本発明の熱可塑性組成物およびフィルムは、単体または金属、非金属素材と積層した際の成形加工性、美麗性に優れており、多くの成形加工用素材に好適に使用することができる。